(57)【特許請求の範囲】
【請求項１】
キャリア箔上に剥離層を設け、該剥離層上にＦｅ−Ｎｉ合金箔をめっき法で設け、該Ｆｅ−Ｎｉ合金箔を回路基板と積層するキャリア付きＦｅ−Ｎｉ合金箔の製造法であって、
前記Ｆｅ−Ｎｉ合金箔のＦｅ成分とＮｉ成分との配合比によりＦｅ−Ｎｉ合金箔の線膨張係数を、前記回路基板の線膨張係数線とあわせる
ことを特徴とする回路基板積層用キャリア付きＦｅ−Ｎｉ合金箔の製造方法。
【請求項２】
キャリア箔上に剥離層を設け、該剥離層上にＦｅ−Ｎｉ合金箔をめっき法で設け、該Ｆｅ−Ｎｉ合金箔を回路基板と積層するキャリア付きＦｅ−Ｎｉ合金箔の製造法であって、
前記Ｆｅ−Ｎｉ合金箔の厚さによりＦｅ−Ｎｉ合金箔の線膨張係数を、前記回路基板の線膨張係数線とあわせる
ことを特徴とする回路基板積層用キャリア付きＦｅ−Ｎｉ合金箔の製造方法。
【請求項３】
キャリア箔上に剥離層を設け、該剥離層上に複合箔をめっき法で設け、該複合箔を回路基板と積層するキャリア付き複合箔の製造方法であって、
前記複合箔は銅または銅合金層とその上に設けたＦｅ−Ｎｉ合金層とからなり、
前記Ｆｅ−Ｎｉ合金層のＦｅ成分とＮｉ成分との配合比により複合箔の線膨張係数を、前記回路基板の線膨張係数にあわせる
ことを特徴とする回路基板積層用キャリア付き複合箔の製造方法。
【請求項４】
キャリア箔上に剥離層を設け、該剥離層上に複合箔をめっき法で設け、該複合箔を回路基板と積層するキャリア付き複合箔の製造方法であって、
前記複合箔は銅または銅合金層とその上に設けたＦｅ−Ｎｉ合金層とからなり、
前記Ｆｅ−Ｎｉ合金層の厚さにより複合箔の線膨張係数を、前記回路基板の線膨張係数にあわせる
ことを特徴とする回路基板積層用キャリア付き複合箔の製造方法。
【請求項５】
キャリア箔上に剥離層を設け、該剥離層上に複合箔をめっき法で設け、該複合箔を回路基板と積層するキャリア付き複合箔の製造方法であって、
前記複合箔は銅または銅合金層とその上に設けたＦｅ−Ｎｉ合金層とからなり、
前記銅または銅合金層の厚さにより複合箔の線膨張係数を、前記回路基板の線膨張係数にあわせる
ことを特徴とする回路基板積層用キャリア付き複合箔の製造方法。
【請求項６】
キャリア箔上に剥離層を設け、該剥離層上に複合箔をめっき法で設け、該複合箔を回路基板と積層するキャリア付き複合箔の製造方法であって、
前記複合箔は銅または銅合金層とその上に設けたＦｅ−Ｎｉ合金層とからなり、
前記Ｆｅ−Ｎｉ合金層のＦｅ及びＮｉの合金組成比と、銅または銅合金の厚さにより複合箔の線膨張係数を、前記回路基板の線膨張係数にあわせる
ことを特徴とする回路基板積層用キャリア付き複合箔の製造方法。
【請求項７】
キャリア箔上に剥離層を設け、該剥離層上に複合箔をめっき法で設け、該複合箔を回路基板と積層するキャリア付き複合箔の製造方法であって、
前記複合箔は銅または銅合金層とその上に設けたＦｅ−Ｎｉ合金層とからなり、
前記Ｆｅ−Ｎｉ合金層の厚さと、銅または銅合金の厚さとにより複合箔の線膨張係数を、前記回路基板の線膨張係数にあわせる
ことを特徴とする回路基板積層用キャリア付き複合箔の製造方法。
【請求項８】
キャリア箔上に剥離層を設け、該剥離層上に複合箔をめっき法で設け、該複合箔を回路基板と積層するキャリア付き複合箔の製造方法であって、
前記複合箔は銅または銅合金層とその上に設けたＦｅ−Ｎｉ合金層とからなり、
前記Ｆｅ−Ｎｉ合金層のＦｅ及びＮｉの合金組成比とその厚さを任意に変化させ、あわせて、前記銅または銅合金層の厚さを任意に変化させて複合箔の線膨張係数を、前記回路基板の線膨張係数にあわせる
ことを特徴とする回路基板積層用キャリア付き複合箔の製造方法。
【請求項９】
キャリア箔上に剥離層を設け、該剥離層上に複合箔をめっき法で設け、該複合箔を回路基板と積層するキャリア付き複合箔の製造方法であって、
前記複合箔はＦｅ−Ｎｉ合金層とその上に設けた銅または銅合金層とからなり、
前記Ｆｅ−Ｎｉ合金層のＦｅ成分とＮｉ成分との配合比により複合箔の線膨張係数を、前記回路基板の線膨張係数にあわせる
ことを特徴とする回路基板積層用キャリア付き複合箔の製造方法。            
【請求項１０】
キャリア箔上に剥離層を設け、該剥離層上に複合箔をめっき法で設け、該複合箔を回路基板と積層するキャリア付き複合箔の製造方法であって、
前記複合箔はＦｅ−Ｎｉ合金層とその上に設けた銅または銅合金層とからなり、
前記Ｆｅ−Ｎｉ合金層の厚さにより複合箔の線膨張係数を、前記回路基板の線膨張係数にあわせる
ことを特徴とする回路基板積層用キャリア付き複合箔の製造方法。
【請求項１１】
キャリア箔上に剥離層を設け、該剥離層上に複合箔をめっき法で設け、該複合箔を回路基板と積層するキャリア付き複合箔の製造方法であって、
前記複合箔はＦｅ−Ｎｉ合金層とその上に設けた銅または銅合金層とからなり、
前記銅または銅合金層の厚さにより複合箔の線膨張係数を、前記回路基板の線膨張係数にあわせる
ことを特徴とする回路基板積層用キャリア付き複合箔の製造方法。
【請求項１２】
キャリア箔上に剥離層を設け、該剥離層上に複合箔をめっき法で設け、該複合箔を回路基板と積層するキャリア付き複合箔の製造方法であって、
前記複合箔はＦｅ−Ｎｉ合金層とその上に設けた銅または銅合金層とからなり、
前記Ｆｅ−Ｎｉ合金層のＦｅ成分とＮｉ成分との配合比と、前記銅または銅合金層の厚さにより複合箔の線膨張係数を、前記回路基板の線膨張係数にあわせる
ことを特徴とする回路基板積層用キャリア付き複合箔の製造方法。
【請求項１３】
キャリア箔上に剥離層を設け、該剥離層上に複合箔をめっき法で設け、該複合箔を回路基板と積層するキャリア付き複合箔の製造方法であって、
前記複合箔はＦｅ−Ｎｉ合金層とその上に設けた銅または銅合金層とからなり、
前記Ｆｅ−Ｎｉ合金層の厚さと、前記銅または銅合金層の厚さにより複合箔の線膨張係数を、前記回路基板の線膨張係数にあわせる
ことを特徴とする回路基板積層用キャリア付き複合箔の製造方法。
【請求項１４】
キャリア箔上に剥離層を設け、該剥離層上に複合箔をめっき法で設け、該複合箔を回路基板と積層するキャリア付き複合箔の製造方法であって、
前記複合箔はＦｅ−Ｎｉ合金層とその上に設けた銅または銅合金層とからなり、
前記Ｆｅ−Ｎｉ合金層のＦｅ成分とＮｉ成分との配合比と、前記銅または銅合金層の厚さとにより複合箔の線膨張係数を、前記回路基板の線膨張係数にあわせる
ことを特徴とする回路基板積層用キャリア付き複合箔の製造方法。
【請求項１５】
キャリア箔上に剥離層を設け、該剥離層上に複合箔をめっき法で設け、該複合箔を回路基板と積層するキャリア付き複合箔の製造方法であって、
前記複合箔は第一Ｆｅ−Ｎｉ合金層、銅または銅合金層、第二Ｆｅ−Ｎｉ合金層をこの順に設けてなり、
前記第一Ｆｅ−Ｎｉ合金層のＦｅ成分とＮｉ成分との配合比により複合箔の線膨張係数を、前記回路基板の線膨張係数にあわせる
ことを特徴とする回路基板積層用キャリア付き複合箔の製造方法。
【請求項１６】
キャリア箔上に剥離層を設け、該剥離層上に複合箔をめっき法で設け、該複合箔を回路基板と積層するキャリア付き複合箔の製造方法であって、
前記複合箔は第一Ｆｅ−Ｎｉ合金層、銅または銅合金層、第二Ｆｅ−Ｎｉ合金層をこの順に設けてなり、
前記第二Ｆｅ−Ｎｉ合金層のＦｅ成分とＮｉ成分との配合比により複合箔の線膨張係数を、前記回路基板の線膨張係数にあわせる
ことを特徴とする回路基板積層用キャリア付き複合箔の製造方法。
【請求項１７】
キャリア箔上に剥離層を設け、該剥離層上に複合箔をめっき法で設け、該複合箔を回路基板と積層するキャリア付き複合箔の製造方法であって、
前記複合箔は第一Ｆｅ−Ｎｉ合金層、銅または銅合金層、第二Ｆｅ−Ｎｉ合金層をこの順に設けてなり、
前記第一Ｆｅ−Ｎｉ合金層の厚さ、または／及び第二Ｆｅ−Ｎｉ合金層の厚さにより複合箔の線膨張係数を、前記回路基板の線膨張係数にあわせる
ことを特徴とする回路基板積層用キャリア付き複合箔の製造方法。
【請求項１８】
キャリア箔上に剥離層を設け、該剥離層上に複合箔をめっき法で設け、該複合箔を回路基板と積層するキャリア付き複合箔の製造方法であって、
前記複合箔は第一Ｆｅ−Ｎｉ合金層、銅または銅合金層、第二Ｆｅ−Ｎｉ合金層をこの順に設けてなり、
前記銅または銅合金層の厚さにより複合箔の線膨張係数を、前記回路基板の線膨張係数にあわせる
ことを特徴とする回路基板積層用キャリア付き複合箔の製造方法。
【請求項１９】
キャリア箔上に剥離層を設け、該剥離層上に複合箔をめっき法で設け、該複合箔を回路基板と積層するキャリア付き複合箔の製造方法であって、
前記複合箔は第一Ｆｅ−Ｎｉ合金層、銅または銅合金層、第二Ｆｅ−Ｎｉ合金層をこの順に設けてなり、
前記第一または／及び第二Ｆｅ−Ｎｉ合金層のＦｅ及びＮｉの合金組成比と、前記銅または銅合金層の厚さとにより複合箔の線膨張係数を、前記回路基板の線膨張係数にあわせる
ことを特徴とする回路基板積層用キャリア付き複合箔の製造方法。
【請求項２０】
キャリア箔上に剥離層を設け、該剥離層上に複合箔をめっき法で設け、該複合箔を回路基板と積層するキャリア付き複合箔の製造方法であって、
前記複合箔は第一Ｆｅ−Ｎｉ合金層、銅または銅合金層、第二Ｆｅ−Ｎｉ合金層をこの順に設けてなり、
前記第一または／及び第二Ｆｅ−Ｎｉ合金層の厚さと、前記銅または銅合金層の厚さとで複合箔の線膨張係数を、前記回路基板の線膨張係数にあわせる
ことを特徴とする回路基板積層用キャリア付き複合箔の製造方法。
【請求項２１】
キャリア箔上に剥離層を設け、該剥離層上に複合箔をめっき法で設け、該複合箔を回路基板と積層するキャリア付き複合箔の製造方法であって、
前記複合箔は第一Ｆｅ−Ｎｉ合金層、銅または銅合金層、第二Ｆｅ−Ｎｉ合金層をこの順に設けてなり、
前記第一または／及び第二Ｆｅ−Ｎｉ合金層のＦｅ及びＮｉの合金組成比とその厚さと、あわせて、前記銅または銅合金層の厚さとで複合箔の線膨張係数を、前記回路基板の線膨張係数にあわせる
ことを特徴とする回路基板積層用キャリア付き複合箔の製造方法。
【請求項２２】
キャリア箔上に剥離層を設け、該剥離層上に複合箔をめっき法で設け、該複合箔を回路基板と積層するキャリア付き複合箔の製造方法であって、
前記複合箔は第一銅または銅合金層、Ｆｅ−Ｎｉ合金層、第二銅または銅合金層をこの順に設けてなり、
前記Ｆｅ−Ｎｉ合金層のＦｅ成分とＮｉ成分との配合比により複合箔の線膨張係数を、前記回路基板の線膨張係数にあわせる
ことを特徴とする回路基板積層用キャリア付き複合箔の製造方法。
【請求項２３】
キャリア箔上に剥離層を設け、該剥離層上に複合箔をめっき法で設け、該複合箔を回路基板と積層するキャリア付き複合箔の製造方法であって、
前記複合箔は第一銅または銅合金層、Ｆｅ−Ｎｉ合金層、第二銅または銅合金層をこの順に設けてなり、
前記Ｆｅ−Ｎｉ合金層の厚さにより複合箔の線膨張係数を、前記回路基板の線膨張係数にあわせる
ことを特徴とする回路基板積層用キャリア付き複合箔の製造方法。
【請求項２４】
キャリア箔上に剥離層を設け、該剥離層上に複合箔をめっき法で設け、該複合箔を回路基板と積層するキャリア付き複合箔の製造方法であって、
前記複合箔は第一銅または銅合金層、Ｆｅ−Ｎｉ合金層、第二銅または銅合金層をこの順に設けてなり、
前記第一または／及び第二銅または銅合金層の厚さにより複合箔の線膨張係数を、前記回路基板の線膨張係数にあわせる
ことを特徴とする回路基板積層用キャリア付き複合箔の製造方法。
【請求項２５】
キャリア箔上に剥離層を設け、該剥離層上に複合箔をめっき法で設け、該複合箔を回路基板と積層するキャリア付き複合箔の製造方法であって、
前記複合箔は第一銅または銅合金層、Ｆｅ−Ｎｉ合金層、第二銅または銅合金層をこの順に設けてなり、
前記Ｆｅ−Ｎｉ合金層のＦｅ成分とＮｉ成分との配合比と、前記第一または／及び第二銅または銅合金層の厚さとにより複合箔の線膨張係数を、前記回路基板の線膨張係数にあわせる
ことを特徴とする回路基板積層用キャリア付き複合箔の製造方法。
【請求項２６】
キャリア箔上に剥離層を設け、該剥離層上に複合箔をめっき法で設け、該複合箔を回路基板と積層するキャリア付き複合箔の製造方法であって、
前記複合箔は第一銅または銅合金層、Ｆｅ−Ｎｉ合金層、第二銅または銅合金層をこの順に設けてなり、
前記Ｆｅ−Ｎｉ合金層の厚さと、前記第一または／及び第二銅または銅合金層の厚さとにより複合箔の線膨張係数を、前記回路基板の線膨張係数にあわせる
ことを特徴とする回路基板積層用キャリア付き複合箔の製造方法。
【請求項２７】
キャリア箔上に剥離層を設け、該剥離層上に複合箔をめっき法で設け、該複合箔を回路基板と積層するキャリア付き複合箔の製造方法であって、
前記複合箔は第一銅または銅合金層、Ｆｅ−Ｎｉ合金層、第二銅または銅合金層をこの順に設けてなり、
前記Ｆｅ−Ｎｉ合金層のＦｅ成分とＮｉ成分との配合比とその厚さ、あわせて、前記第一または／及び第二銅または銅合金層の厚さにより複合箔の線膨張係数を、前記回路基板の線膨張係数にあわせる
ことを特徴とする回路基板積層用キャリア付き複合箔の製造方法。
【請求項２８】
前記合金箔の樹脂層と接触する表面をＣｕ、Ｎｉ、Ｆｅ−Ｎｉ合金のいずれかの粒子にて粗化処理したことを特徴とする請求項1または２に記載の回路基板積層用キャリア付きＦｅ−Ｎｉ合金箔の製造方法。
【請求項２９】
前記複合箔の樹脂層と接触する表面をＣｕ、Ｎｉ、Ｆｅ−Ｎｉ合金のいずれかの粒子にて粗化処理したことを特徴とする請求項３〜２８のいずれかに記載の回路基板積層用キャリア付き複合箔の製造方法。
【請求項３０】
請求項１または２に記載のキャリア付き合金箔の製造方法で製造されたキャリア付き合金箔。
【請求項３１】
請求項３から２８のいずれかに記載のキャリア付き複合箔の製造方法で製造されたキャリア付き複合箔。
【請求項３２】
請求項３０または３１に記載のキャリア付き合金箔または／及び複合箔を用いて作製した金属張板。
【請求項３３】
請求項３２に記載の金属張板を用いて作製したプリント配線板。
【請求項３４】
請求項３３に記載のプリント配線板を用いて作製したプリント配線積層板。
【発明の詳細な説明】
【技術分野】
【０００１】
本発明は、回路基板積層用キャリア付き合金箔、及び回路基板積層用キャリア付き複合箔及びこれら箔を用いた金属張板、プリント配線板、プリント配線積層板に関するものであり、特に、該合金箔、複合箔の線膨張係数を、該箔と貼り合わせる基板の線膨張係数と合わせた配線基板積層用キャリア付き合金箔、及び配線基板積層用キャリア付き複合箔に関するものである。
【背景技術】
【０００２】
従来、キャリア付銅箔を使用したプリント配線板は、次のようにして製造されている。
一つ目は、ガラス・エポキシ樹脂やポリイミド樹脂など様々な樹脂基材から成る電気絶縁性基板表面に、回路形成用のキャリア付き銅箔またはキャリア付き銅合金箔を置き、加熱・加圧した後キャリア箔を引き剥がすことにより、銅箔張板を製造する方法である。
【０００３】
二つ目は、液晶ポリマーやポリアミック酸などの溶融樹脂をキャリア付き銅箔またはキャリア付き銅合金箔に塗布し、乾燥、硬化等させた後キャリア箔を引き剥がすことにより、銅箔張板を製造する方法である。
【０００４】
このようにして製造された銅箔張板は、次いでスルーホールの穿設、スルーホールめっきなどを行った後、銅箔張板表面のエッチング処理を行って所望の線幅と所望の線間ピッチを備えた配線パターンを形成しプリント配線板とする。また、得られたプリント配線板を積層することで銅張積層板を製造する。
しかしながら、これらの手法はほんの一例であり、現在多種多様な製造方法が存在する。
【０００５】
上記従来の銅箔張板の製造方法には、現在共通に抱える問題点としては以下の２点が挙げられる。
まず1点目として、プリント配線板または積層板において、使用する銅箔と樹脂の線膨張係数の違いにより内部応力が発生し、反りなどが起こる。これは、プリント配線板または積層板中の銅の線膨張係数（１７ｐｐｍ／℃）に対して使用される樹脂の線膨張係数が異なるため、熱により銅箔と樹脂とを接着した場合、熱がかかった際の銅箔と樹脂との線膨張係数の差により、貼り合せた銅箔と樹脂とが冷えるにしたがって両者の間に引張応力または圧縮応力が生じ、プリント配線板または積層板に反りが発生する。
現在この問題の解消目的として、樹脂側にフィラーを入れるなどして線膨張係数を銅箔に近づけることが試みられているが、フィラーを添加することで起こる樹脂の特性低下を懸念してあまり実施できていないのが現状である。
【０００６】
２点目として、プリント配線板または積層板において、使用する銅箔と実装したパッケージとの線膨張係数の違いにより接続した半田にクラックが生じることがある。これは、プリント配線板または積層板中の銅の線膨張係数(１７ｐｐｍ／℃)に対して実装されるパッケージの線膨張数が異なるため、熱が掛かった際の銅箔に対するパッケージの線膨張係数の違いにより両者間に引張応力または圧縮応力が生じ、プリント配線板または積層板とパッケージを接続する半田部分に負荷が掛かり、クラックが発生すると考えられている。
【発明の開示】
【発明が解決しようとする課題】
【０００７】
本発明の課題は、プリント配線板または積層板中において、銅箔と接着される樹脂基板や実装するパッケージとの線膨張係数の違いによる反りや半田クラック等の問題を抑えることである。
【０００８】
本発明は、上記課題を解決すべく鋭意研究を行った結果、線膨張係数を任意に変化させることを可能としたキャリア付き合金箔、及びキャリア付き複合箔を提供し、該箔を使用することで、合金箔または銅複合箔と接着される樹脂や実装するパッケージの線膨張係数に合わせることができ、プリント配線板または積層板に今までのような内部応力の発生に因る反りがなく、また実装したパッケージとの半田クラックが起こらないキャリア付き合金箔及びキャリア付き複合箔を提供するものである。
【課題を解決するための手段】
【０００９】
本発明の第一は、キャリア箔上に剥離層を設け、該剥離層上にＦｅ−Ｎｉ合金箔をめっき法で設け、該Ｆｅ−Ｎｉ合金箔を回路基板と積層するキャリア付きＦｅ−Ｎｉ合金箔の製造法であって、前記Ｆｅ−Ｎｉ合金箔のＦｅ成分とＮｉ成分との配合比により、あるいはＦｅ−Ｎｉ合金箔の厚さによりＦｅ−Ｎｉ合金箔の線膨張係数を、前記回路基板の線膨張係数線とあわせることを特徴とする回路基板積層用キャリア付きＦｅ−Ｎｉ合金箔の製造方法である。
【００１０】
本発明の第二は、キャリア箔上に剥離層を設け、該剥離層上に複合箔をめっき法で設け、該複合箔を回路基板と積層するキャリア付き複合箔の製造方法であって、前記複合箔は銅または銅合金層とその上に設けたＦｅ−Ｎｉ合金層とからなり、前記Ｆｅ−Ｎｉ合金層のＦｅ成分とＮｉ成分との配合比により複合箔の線膨張係数を、前記回路基板の線膨張係数にあわせることを特徴とする回路基板積層用キャリア付き複合箔の製造方法である。
【００１１】
Ｆｅ−Ｎｉ合金層のＦｅ成分とＮｉ成分との配合比により複合箔の線膨張係数を回路基板の線膨張係数にあわせる方法に換えて、
前記Ｆｅ−Ｎｉ合金層の厚さを任意に変化させて所望の線膨張係数とすること、
また、前記銅または銅合金層の厚さを任意に変化させて所望の線膨張係数とすること、
また好適には、前記Ｆｅ−Ｎｉ合金層のＦｅ及びＮｉの配合比を任意に変化させ、前記銅または銅合金層の厚さを任意に変化させることにより所望の線膨張係数とすること、
また前記Ｆｅ−Ｎｉ合金層の厚さを任意に変化させ、前記銅または銅合金層の厚さを任意に変化させることにより所望の線膨張係数とすること、
また前記Ｆｅ−Ｎｉ合金層のＦｅ及びＮｉの合金組成比を任意に変化させるとともにその厚さを任意に変化させ、あわせて、前記銅または銅合金層の厚さを任意に変化させることにより所望の線膨張係数とすること
も好適である。
【００１２】
本発明の第三は、キャリア箔上に剥離層を設け、該剥離層上に複合箔をめっき法で設け、該複合箔を回路基板と積層するキャリア付き複合箔の製造方法であって、前記複合箔はＦｅ−Ｎｉ合金層とその上に設けた銅または銅合金層とからなり、前記Ｆｅ−Ｎｉ合金層のＦｅ成分とＮｉ成分との配合比により複合箔の線膨張係数を、前記回路基板の線膨張係数にあわせる
ことを特徴とする回路基板積層用キャリア付き複合箔の製造方法である。
【００１３】
前記Ｆｅ−Ｎｉ合金層を形成のＦｅ成分とＮｉ成分との配合比を変えることで前記回路基板と複合箔の線膨張係数をあわせる他に、
前記Ｆｅ−Ｎｉ合金層の厚さを任意に変化させて所望の線膨張係数とする方法、
また、前記銅または銅合金層の厚さを任意に変化させて所望の線膨張係数とする方法、
また、前記Ｆｅ−Ｎｉ合金層のＦｅ及びＮｉの合金組成比を任意に変化させ、前記銅または銅合金層の厚さを任意に変化させることにより所望の線膨張係数とする方法、
また、前記Ｆｅ−Ｎｉ合金層の厚さを任意に変化させ、前記銅または銅合金層の厚さを任意に変化させることにより所望の線膨張係数とする方法、
また、前記Ｆｅ−Ｎｉ合金層のＦｅ及びＮｉの合金組成比を任意に変化させるとともにその厚さを任意に変化させ、あわせて、前記銅または銅合金層の厚さを任意に変化させることにより所望の線膨張係数とする方法、
も好ましい。
【００１４】
本発明の第四は、キャリア箔上に剥離層を設け、該剥離層上に複合箔をめっき法で設け、該複合箔を回路基板と積層するキャリア付き複合箔の製造方法であって、前記複合箔は第一Ｆｅ−Ｎｉ合金層、銅または銅合金層、第二Ｆｅ−Ｎｉ合金層をこの順に設けてなり、前記第一Ｆｅ−Ｎｉ合金層のＦｅ成分とＮｉ成分との配合比により複合箔の線膨張係数を、前記回路基板の線膨張係数にあわせることを特徴とする回路基板積層用キャリア付き複合箔の製造方法である。
【００１５】
前記第一または／及び第二Ｆｅ−Ｎｉ合金層を形成するＦｅ成分とＮｉ成分との配合比を変えることで前記回路基板と複合箔の線膨張係数をあわせる他に、
前記第一Ｆｅ−Ｎｉ合金層の厚さをまたは／及び第二Ｆｅ−Ｎｉ合金層の厚さを任意に変化させて所望の線膨張係数とする方法、
また、前記銅または銅合金層の厚さを任意に変化させて所望の線膨張係数とする方法、
また、前記第一または／及び第二Ｆｅ−Ｎｉ合金層のＦｅ及びＮｉの合金組成比を任意に変化させて前記銅または銅合金層の厚さを任意に変化させることにより所望の線膨張係数とする方法、
また、前記第一または／及び第二Ｆｅ−Ｎｉ合金層のＦｅ及びＮｉの合金組成比を任意に変化させるとともにその厚さを任意に変化させ、あわせて、前記銅または銅合金層の厚さを任意に変化させることにより所望の線膨張係数とする方法、
も好ましい。
【００１６】
本発明の第五は、キャリア箔上に剥離層を設け、該剥離層上に複合箔をめっき法で設け、該複合箔を回路基板と積層するキャリア付き複合箔の製造方法であって、前記複合箔は第一銅または銅合金層、Ｆｅ−Ｎｉ合金層、第二銅または銅合金層をこの順に設けてなり、前記Ｆｅ−Ｎｉ合金層の厚さにより複合箔の線膨張係数を、前記回路基板の線膨張係数にあわせることを特徴とする回路基板積層用キャリア付き複合箔の製造方法である。
【００１７】
前記Ｆｅ−Ｎｉ合金層を形成のＦｅ成分とＮｉ成分との配合比を変えることで前記回路基板と複合箔の線膨張係数をあわせる方法の他、
前記Ｆｅ−Ｎｉ合金層の厚さを任意に変化させて所望の線膨張係数とする方法、
また、前記第一または／及び第二銅銅または銅合金層の厚さを任意に変化させて所望の線膨張係数とする方法、
また、前記Ｆｅ−Ｎｉ合金層のＦｅ及びＮｉの合金組成比を任意に変化させ、前記第一または／及び第二銅または銅合金層の厚さを任意に変化させることにより所望の線膨張係数とする方法、
また、前記Ｆｅ−Ｎｉ合金層のＦｅ及びＮｉの合金組成比を任意に変化させるとともにその厚さを任意に変化させ、あわせて、前記第一または／及び第二銅または銅合金層の厚さを任意に変化させることにより所望の線膨張係数とする方法
も好適である。
【００１８】
なお、前記合金箔または前記複合箔の樹脂層と接触する表面をＣｕ、Ｎｉ、Ｆｅ−Ｎｉ合金のいずれかの粒子にて粗化処理することが望ましい。
または、前記合金箔または前記複合箔の樹脂層と接触する表面にＮｉ層または／及びＮｉ合金層からなる表面処理層を設けることが望ましい。
または、前記合金箔または前記複合箔の樹脂層と接触する表面にＺｎ層または／及びＺｎ合金層からなる表面処理層を設けることが望ましい。
あるいは、前記合金箔または前記複合箔の樹脂層と接触する表面にクロメート層、Ｃｒ層または／及びＣｒ合金層を設けることが望ましい。
また好ましくは、前記合金箔または前記複合箔の樹脂層と接触する表面にＺｎ層または／及びＺｎ合金層と、該Ｚｎ層または／及びＺｎ合金層の上にクロメート層からなる表面処理層を形成するとよい。
また好ましくは、前記合金箔または前記複合箔の樹脂層と接触する表面にＺｎ層または／及びＺｎ合金層と、該Ｚｎ層または／及びＺｎ合金層の上にＣｒ層または／及びＣｒ合金層からなる表面処理層を形成するとよい。
また望ましくは、前記合金箔または前記複合箔の樹脂層と接触する表面に前記表面処理層を形成し、該表面処理層表面にシランカップリング剤処理を施することが好ましい。
【００１９】
本発明は、前記キャリア付き合金箔または／及び複合箔を用いて金属張板を製造することができる。
【００２０】
本発明は、前記キャリア付き合金箔または／及び複合箔を用いて作製した金属張板を用いてプリント配線板を製造することができる。
【００２１】
本発明は、前記キャリア付き合金箔または／及び複合箔を用いて作製した金属張板でプリント配線板を作成し、該プリント配線板を積層してプリント配線積層板を製造することができる。
【発明の効果】
【００２２】
本発明は、線膨張係数を任意に変化させることを可能としたキャリア付き合金箔、及びキャリア付き複合箔を提供し、該箔を使用することで、合金箔または銅複合箔と接着される樹脂や実装するパッケージの線膨張係数に合わせることができ、プリント配線板または積層板での内部応力の発生に因る反りを抑制し、また実装したパッケージとの間で半田クラックが起こらないキャリア付き合金箔及びキャリア付き複合箔を提供することができる。
【発明を実施するための最良の形態】
【００２３】
本発明のキャリア箔は、圧延箔もしくは電解箔が使用可能であり、銅・銅合金・アルミ・アルミ合金またはステンレスなどの箔が適しているが、性能やコストの関係上電解銅箔が好ましい。またその厚みは７μｍ以上７０μｍ以下である。
キャリア箔の厚みが７μｍ以下では、キャリアとして支持体としての役割を果たさないため不適であり、７０μｍ以上では生産性等を考えると好ましくないためである。
また、キャリア箔の表面粗さはＲｚ＝０.１μｍ〜３μｍが好ましい。粗さがＲｚ＝０.１μｍ以下では現実的に量産することが困難であり、またＲｚ＝３μｍ以上では、キャリア箔の粗さがその上に設ける合金箔あるいは複合箔に転写されるので、かかる合金箔や複合箔をファインパターン化するときに適さなくなるからである。
キャリア箔として電解銅箔を採用する際には、表面粗さが低く、結晶組織は柱状晶よりも粒状晶の方が好ましく、キャリア銅箔製造用めっき浴としては、硫酸銅浴、ほうふっ化銅浴、ピロリン酸銅浴、シアン化銅浴によってめっきを行う。また光沢めっきを行う場合は市販の光沢剤を使用しても良いし、または、メルカプト基を有する化合物、塩化物イオン、並びに分子量１０,０００以下の低分子量膠または／及び高分子多糖類を添加した銅めっき液で製箔しても良い。
【００２４】
キャリア箔上に成膜する合金箔は、鉄−ニッケル合金めっき浴を使用しためっきにより鉄とニッケルの組成比を変化させた鉄−ニッケル合金箔を作製する。この合金箔の組成（配合比）の変化により線膨張係数を変化させることができる。
【００２５】
キャリア箔上に成膜する銅箔は、キャリア銅箔と同様にファインパターン化のために表面粗さを０.１μｍ〜３μｍの範囲にすることが好ましく、結晶組織は柱状晶よりも粒状晶の方が好ましい。成膜用銅めっき浴としては、硫酸銅浴、ほうふっ化銅浴、ピロリン酸銅浴、シアン化銅浴によってめっきを行う。また光沢めっきを行う場合は市販の光沢剤を使用しても良いし、または、メルカプト基を有する化合物、塩化物イオン、並びに分子量１０,０００以下の低分子量膠または／及び高分子多糖類を添加した銅めっき液で製箔しても良い。
【００２６】
本発明のキャリア箔、剥離層、銅または銅合金箔（以下これらを区別する必要がないときは銅箔と記す）、Ｆｅ−Ｎｉ合金箔からなるキャリア付き複合箔においては、銅箔の厚さ、Ｆｅ−Ｎｉ合金箔の厚さ、配合（組成）比を任意に組み合わせることで、所望する線膨張係数の複合箔とすることができる。
【００２７】
本発明のキャリア箔、剥離層、銅または銅合金箔（以下これらを区別する必要がないときは銅箔と記す）、Ｆｅ−Ｎｉ合金箔からなるキャリア付き複合箔においては、銅箔の厚さ、Ｆｅ−Ｎｉ合金箔の厚さ、配合（組成）比を任意に組み合わせることで、所望する線膨張係数の複合箔とすることができる。
【００２８】
本発明のキャリア箔、剥離層、第一Ｆｅ−Ｎｉ合金箔、銅箔、第二Ｆｅ−Ｎｉ合金箔からなるキャリア付き複合箔においては、第一または／あるいは第二Ｆｅ−Ｎｉ合金箔の厚さ、配合（組成）比と銅箔の厚さを任意に組み合わせることで、所望する線膨張係数の複合箔とすることができる。
【００２９】
本発明のキャリア箔、剥離層、第一銅箔、Ｆｅ−Ｎｉ合金箔、第二銅箔からなるキャリア付き複合箔においては、第一または／あるいは第二銅箔の厚さと、Ｆｅ−Ｎｉ合金箔の配合（組成）比と厚さを任意に組み合わせることで、所望する線膨張係数の複合箔とすることができる。
〔実施形態〕
【００３０】
次に、本発明を実施形態（実施例）に基づき詳細に説明する。
この実施例は、本発明の一般的な説明をする目的で記載するものであり、何ら限定的意味を持つものではない。
【００３１】
（１）本実施例における銅箔の作成条件は下記のとおりである。
銅箔作製条件
硫酸銅めっき（その１）
めっき浴：    ＣｕＳＯ４・５Ｈ２Ｏ    １００〜４５０ｇ／ｌ
Ｈ２ＳＯ４                １０〜１８０ｇ／ｌ
電流密度：    １０〜５０Ａ／ｄｍ２
浴温：        ３０〜６０℃
【００３２】
硫酸銅めっき（その２）
めっき浴：    ＣｕＳＯ４・５Ｈ２Ｏ      １００〜４５０ｇ／ｌ
Ｈ２ＳＯ４                  １０〜１８０ｇ／ｌ
光沢剤                  適量
電流密度：    １０〜５０Ａ／ｄｍ２
浴温：        ３０〜６０℃
【００３３】
ピロ燐酸銅めっき
めっき浴：    Ｃｕ２Ｐ２Ｏ７・３Ｈ２Ｏ      ２０〜１２０ｇ／ｌ
Ｋ４Ｐ２Ｏ７                ２００〜５００ｇ／l
ＮＨ３                        １〜１０ｍｌ／ｌ
電流密度：    １０〜７０Ａ／ｄｍ２
浴温：        ３０〜６０℃
【００３４】
ほうふっ化銅めっき
めっき浴：    Ｃｕ（ＢＦ４）２          ２００〜５００ｇ／ｌ
ＨＢＦ４                    １０〜５０ｇ／ｌ
電流密度：    １０〜５０Ａ／ｄｍ２
浴温：        ２５〜５０℃
【００３５】
シアン化銅めっき
めっき浴：    ＣｕＣＮ                  １０〜１２０ｇ／l
ＮａＣＮ                  ３０〜１５０ｇ／ｌ
ＮａＯＨ                    １０〜５０ｇ／ｌ
Ｎａ２（Ｃｏ３）            １０〜１４０ｇ／ｌ
電流密度：    １〜７Ａ／ｄｍ２
浴温：        ２０〜８０℃
【００３６】
（２）本実施例における合金箔の作成条件は下記のとおりである。
鉄−ニッケル合金めっき
めっき浴：    ＮｉＳＯ４・６Ｈ２Ｏ        ８０〜３５０ｇ／ｌ
ＮｉＣｌ２・６Ｈ２Ｏ          ４０〜８０ｇ／ｌ
ＦｅＳＯ４・７Ｈ２Ｏ            ５〜２０ｇ／ｌ
Ｈ３ＢＯ３                    ４０〜５０ｇ／ｌ
陰極電流密度：  １〜１０Ａ／ｄｍ２
浴温：          ５５〜６５℃
【００３７】
（３）比較例におけるニッケル箔の作成条件は下記のとおりである。
ニッケルめっき
めっき浴：    ＮｉＳＯ４・６Ｈ２Ｏ      ２００〜３８０ｇ／ｌ
ＮｉＣｌ２・６Ｈ２Ｏ          ３０〜６０ｇ／ｌ
Ｈ３ＢＯ３                    ３０〜５０ｇ／ｌ
陰極電流密度：  １〜８Ａ／ｄｍ２
浴温：          ４０〜７０℃
【００３８】
〔実施例１〜３〕
キャリア銅箔の上に剥離層を設け、該剥離層上に鉄−ニッケル合金めっき浴を使用し、配合比の異なる３種類の合金箔を厚さ５μｍとなるように作製した。その際のＦｅとＮｉの配合（組成）比（ｍａｓｓ％）は、
実施例１：Ｆｅ：Ｎｉ＝６４：３６
実施例２：Ｆｅ：Ｎｉ＝５８：４２
実施例３：Ｆｅ：Ｎｉ＝５０：５０
比較例として合金箔に変えてニッケルめっき浴によりニッケルのみを剥離層上に成膜した。
比較例１：Ｆｅ：Ｎｉ＝０：１００
実施例１〜３と比較例１の線膨張係数を表１に示す。
【００３９】
【表１】
0004805300.tif 000002
【００４０】
表１に示すように鉄とニッケルとの配合比により、合金箔の線膨張係数は変化する。このように、鉄とニッケルの組成比を任意に変化させることにより所望の線膨張係数の合金箔を製造することができる。
【００４１】
〔実施例４〜１５〕
キャリア箔の上に剥離層を設け、該剥離層上に薄銅箔層、鉄−ニッケル合金めっき層をこの順に積層し、銅箔の厚さを変え(１または５μm)、また鉄−ニッケル合金めっき箔の厚さ（１又は５μm）、組成比(Ｆｅ：Ｎｉ＝６４：３６、５８：４２、５０：５０〔ｍａｓｓ％〕)を組み合わせて変えた合金箔を作製した。薄銅箔層は前記硫酸銅めっき（その１）で、鉄−ニッケル合金層は前記鉄−ニッケル合金めっき浴で成膜した。銅層の厚さ、鉄−ニッケル合金めっき層の厚さと配合比を表２に示す。
また、各実施例の線膨張係数を表２に併記する。
【００４２】
【表２】
0004805300.tif 000003
【００４３】
表２に示すように、実施例４と５、６と７等から明らかなように銅箔の厚さを変えることで複合箔の線膨張係数は変化する。
また、実施例４と６、５と７等から明らかなように銅箔の厚さ、合金箔の組成を変えずに合金箔の厚さを変えることで複合箔の線膨張係数は変化する。
また、実施例４と８、５と９等から明らかなように各々の厚さを変えずに合金の配合比を買えることで複合箔の線膨張係数は変化する。
この実施例から明らかなように、鉄とニッケルとの配合比、厚さ、銅箔の厚さをそれぞれ変えて組み合わせることで、複合箔の線膨張係数は変化する。このように、鉄とニッケルの配合比と厚さ、銅箔の厚さを任意に変化させ、組み合わせることにより所望の線膨張係数の合金箔を製造することができる。
【００４４】
〔実施例１６〜２７〕
キャリア銅箔の上に剥離層を設け、該剥離層上に鉄−ニッケル合金めっき浴を使用して鉄−ニッケル合金層を、該合金層上に硫酸銅めっき（その１）浴により銅層を設け、鉄−ニッケル合金めっき層の厚さを変え（１又は５μm）、また組成比(Ｆｅ：Ｎｉ＝６４：３６、５８：４２、５０：５０〔ｍａｓｓ％〕)を変え、銅層の厚さ(１または５μm)を変えて、種々の組み合わせによる合金箔を作製した。鉄−ニッケル合金めっき層の配合比と厚さ、銅箔の厚さを表３に示す。
また、各実施例の線膨張係数を表３に併記する。
【００４５】
【表３】
0004805300.tif 000004
【００４６】
表３に示すように、実施例１６と１７、１８と１９等から明らかなように銅層の厚さを変えることで複合箔の線膨張係数は変化する。
また、実施例１６と１８、１７と１９等から明らかなように銅層の厚さ、合金層の配合比を変えずに合金層の厚さを変えることで複合箔の線膨張係数は変化する。
また、実施例１６と２０、１７と２１等から明らかなように銅層、合金層の厚さを変えずに合金層の配合比を変えることで複合箔の線膨張係数は変化する。
この実施例から明らかなように、鉄とニッケルとの配合比、厚さ、銅箔の厚さをそれぞれ変えて組み合わせることで、複合箔の線膨張係数は変化する。このように、合金層の厚さと配合比、銅層の厚さを任意に変化させ、組み合わせることにより所望の線膨張係数の合金箔を製造することができる。
【００４７】
〔実施例２８〜４３〕
キャリア銅箔の上に剥離層を設け、該剥離層上に第一鉄−ニッケル合金めっき層、薄銅箔層、第二鉄−ニッケル合金めっき層をこの順に積層した。第一鉄−ニッケル合金めっき層、第二鉄−ニッケル合金めっき層は前記鉄−ニッケルめっき浴により、薄銅箔層は前記ピロ燐酸銅めっき浴で成膜した。
薄銅箔層の厚さを変化させ（１又は５μｍ）、合金層の配合比を変化させ(Ｆｅ：Ｎｉ＝６４：３６、５８：４２、５０：５０〔ｍａｓｓ％〕)、それらを種々組み合わせ、合金箔を作製した。第一鉄−ニッケル合金めっき層の配合比と厚さ、銅箔の厚さ、第二鉄−ニッケル合金の配合比を表４に示す。
また、各実施例の線膨張係数を表４に併記する。
【００４８】
【表４】
0004805300.tif 000005
【００４９】
表４に示すように、銅層を挟んで鉄−ニッケル合金層を設けた複合箔は、実施例２８、２９、３０等から明らかなように、第一鉄−ニッケル合金層の配合比を変えることで線膨張係数は変化する。また、実施例３１と３２等から明らかなように第二鉄−ニッケル合金層の配合比を変えることで複合箔の線膨張係数は変化する。
また、実施例２８と３３から明らかなように、第一鉄−ニッケル合金層の厚さ、第二鉄−ニッケル合金層の厚さを変えることで線膨張係数は変化する。
また、実施例２８と３４等から明らかなように銅層の厚さを変えることで複合箔の線膨張係数は変化する。
この実施例から明らかなように、第一、第二鉄−ニッケル合金層の鉄とニッケルとの配合比、厚さ、銅箔層の厚さをそれぞれ変えて組み合わせることで、複合箔の線膨張係数は変化する。このように、合金層の鉄とニッケルの配合比と厚さ、銅箔層の厚さを任意に変化させ、組み合わせることにより所望の線膨張係数の合金箔を製造することができる。
【００５０】
〔実施例４４〜５５〕
キャリア銅箔の上に剥離層を設け、該剥離層上に第一銅箔層、鉄−ニッケル合金めっき層、第二銅箔層をこの順に積層し、第一銅層厚さ(１または５μm)、鉄−ニッケル合金めっき層厚さ（１又は５μm）、組成比(Ｆｅ：Ｎｉ＝６４：３６、５８：４２、５０：５０〔ｍａｓｓ％〕) 、第二銅層厚さ(１または５μm)を組み合わせた合金箔を作製した。
第一銅箔層は前記ほうふっ化銅めっき浴で、第二銅箔層はシアン化銅めっき浴で成膜した。
また、鉄−ニッケル合金層は前記鉄−ニッケル合金めっき浴で成膜した。
第一、第二銅箔層の厚さを変化させ（１又は５μｍ）、また合金層の厚さと配合比を変化させ(Ｆｅ：Ｎｉ＝６４：３６、５８：４２、５０：５０〔ｍａｓｓ％〕)、それらを種々組み合わせ、合金箔を作製した。
第一銅箔層の厚さ、鉄−ニッケル合金の配合比と厚さ、第二銅箔層の厚さを表５に示す。
また、各実施例の線膨張係数を表５に併記する。
【００５１】
【表５】
0004805300.tif 000006
【００５２】
表５に示すように、鉄−ニッケル合金層を挟んで銅箔層を設けた複合箔は、実施例４４、４５、４６等から明らかなように、鉄−ニッケル合金層の配合比を変えることで線膨張係数は変化する。また、実施例４４と４７等から明らかなように鉄−ニッケル合金層の厚さを変えることで複合箔の線膨張係数は変化する。
また、実施例４４と４８等から明らかなように、第一銅箔層、第二銅箔層の厚さを変えることで線膨張係数は変化する。
この実施例から明らかなように、第一、第二銅箔層の厚さ、鉄−ニッケル合金層の鉄とニッケルとの配合比、厚さをそれぞれ変えて組み合わせることで、複合箔の線膨張係数は変化する。このように、合金層の鉄とニッケルの配合比と厚さ、銅箔層の厚さを任意に変化させ、組み合わせることにより所望の線膨張係数の合金箔を製造することができる。
【００５３】
本発明において線膨張係数の測定は熱機械分析装置(TMA：セイコー電子製ＳＳ６０００)を使用した。試験方法は、作製したキャリア付き合金箔及びキャリア付き複合箔の薄箔を剥離し、幅１０ｍｍにカットして試験片とした。これを熱機械分析装置内のチャックに取り付け、窒素雰囲気下で室温から２２０℃まで５℃／minで昇温後、同速度で２０℃まで降下させた。次に同速度で昇温を行い、４０〜２００℃までの平均線膨張係数を測定した（n＝３）。
【００５４】
実施例１〜３と比較例１の結果を示した表１より、比較例１の純ニッケル箔では線膨張係数１２．９ｐｐｍ／℃であるのに対し、鉄の比率を増加させるに従いＦｅ：Ｎｉ＝６４：３６〔ｍａｓｓ％〕で線膨張係数１.２ｐｐｍ／℃まで低下した。
【００５５】
実施例４〜５５と比較例２の結果を示した表２〜５より、比較例２の銅箔では線膨張係数１６．８ｐｐｍ／℃であるのに対し、鉄−ニッケル合金箔を銅箔と複合させて線膨張係数１．８〜１５．５ｐｐｍ／℃の範囲で制御することが可能であった。
【００５６】
以上の実施例及び比較例より、本発明のキャリア付き複合箔及びキャリア付き合金箔は、任意の線膨張係数を持たせることが可能である。
【００５７】
キャリア付き複合箔及びキャリア付き合金箔上に各種樹脂との接着性を向上させる目的で樹脂基板との接着面に表面処理層を設ける。表面処理層としては、前記合金箔または前記複合箔の樹脂層と接触する表面をＣｕ、ＮｉまたはＦｅ−Ｎｉ合金のいずれかの粒子にて粗化処理することが望ましい。
または、前記合金箔または前記複合箔の樹脂層と接触する表面にＮｉ層または／及びＮｉ合金層からなる表面処理層を設けることが望ましい。
または、Ｚｎ層または／及びＺｎ合金層からなる表面処理層、クロメート層、Ｃｒ層または／及びＣｒ合金層からなる表面処理層、Ｚｎ層または／及びＺｎ合金層と該Ｚｎ層または／及びＺｎ合金層の上にクロメート層からなる表面処理層を形成するとよい。
また好ましくは、前記合金箔または前記複合箔の樹脂層と接触する表面にＺｎ層または／及びＺｎ合金層と、該Ｚｎ層または／及びＺｎ合金層の上にＣｒ層または／及びＣｒ合金層からなる表面処理層を形成する。
また、前記合金箔または前記複合箔の樹脂層と接触する表面に前記表面処理層を形成し、該表面処理層表面にシランカップリング剤処理を施すことが好ましい。
【００５８】
上記表面処理の一例を以下に示す。
（１）粗化処理条件
めっき浴：Ｃｕ                  ２０〜３５ｇ／ｌ
Ｈ２ＳＯ４        １１０〜１６０ｇ／ｌ
電流密度：      １０〜５０Ａ／ｄｍ２
浴温：          １５〜３５℃
【００５９】
（２）Ｎｉめっき処理条件
めっき浴：ＮｉＳＯ４／７Ｈ２Ｏ          ２    ２２０〜３６０ｇ／ｌ
Ｈ３ＢＯ３                  ２０〜５０ｇ／ｌ
電流密度：      １〜５Ａ／ｄｍ２
浴温：          １５〜３５℃
【００６０】
（３）Ｚｎめっき処理条件
めっき浴：ＺｎＯ                      ５〜３０ｇ／ｌ
ＮａＯＨ                        ８０〜１８０ｇ／ｌ
電流密度：      １〜１０Ａ／ｄｍ２
浴温：          １５〜３５℃
【００６１】
（４）クロメート処理条件
処理浴：ＣｒＯ３                            ０．５〜３ｇ／ｌ
電流密度：      １〜４Ａ／ｄｍ２
浴温：          １５〜３０℃
【００６２】
（５）シランカップリング剤処理
３−グリシドキシプロピルトリメトキシシラン  ０．１〜０．５％溶液を塗布
【００６３】
上記の条件で表面処理を施された実施例を以下に示す。
銅粗化処理後粗さ          Ｒｚ＝１．５μｍ
表面処理後Ｎｉ付着量      ０．１０ｍｇ／ｄｍ２
表面処理後Ｚｎ付着量      ０．０９ｍｇ／ｄｍ２
表面処理後Ｃｒ付着量      ０．０５ｍｇ／ｄｍ２
表面処理後Ｓｉ付着量      ０．０２ｍｇ／ｄｍ２
【００６４】
本発明の前記キャリア付き合金箔または／及びキャリア付き複合箔を用いて金属張板を作製することができる。即ち、本発明前記キャリア付き合金箔または／及びキャリア付き複合箔を樹脂基板に貼り付けることで箔と樹脂基板との線膨張係数が一致した金属張板を提供することができる。
また、本発明のキャリア付き合金箔または／及びキャリア付き複合箔を用いてプリント配線板を作製することができる。即ち、前記キャリア付き合金箔または／及びキャリア付き複合箔を用いて作製した金属張板にエッチング等により回路を構成することにより、回路を構成した金属箔と樹脂基板との線膨張係数が一致したプリント配線板を提供することができる。
【００６５】
上記のように作製したプリント配線板を複数枚積層することにより、プリント配線積層板を製造することができる。このプリント配線積層板は、配線金属と樹脂基板との線膨張係数が一致したものとなる。
【００６６】
本発明のキャリア付き合金箔または／及びキャリア付き複合箔を用いて作成された金属張板、プリント配線板、プリント配線積層板は、キャリア付き合金箔、キャリア付き複合箔の線膨張係数を該箔と貼り合わせる各種樹脂の線膨張係数に極力近づけることにより内部応力を発生しづらくさせたことを特徴とするものである。
本発明は上述したように、線膨張係数を任意に変化させることを可能としたキャリア付き合金箔、及びキャリア付き複合箔を提供し、合金箔または複合箔と接着する樹脂や実装するパッケージの線膨張係数に合う線膨張係数の箔を選択することで、プリント配線板または積層板に内部応力の発生に因る反りを抑制し、また実装したパッケージとの間で半田クラックを起さない金属張板、プリント配線板、プリント配線積層板を提供することができる、優れた効果を有する。